(57)【特許請求の範囲】
【請求項１】
吸水性を有する基材と、この基材に固定されてその基材の表面に間隔を隔てて散在する多数の研磨砥粒塊と、を備え、
上記基材は、気孔径が３０〜２００μｍであり、気孔率が８０〜９５％である連続気孔型のポリビニルホルマール樹脂のスポンジでなり、
個々の上記研磨砥粒塊がバインダによって結合された多数の研磨砥粒の集合体でなり、その研磨砥粒塊が上記基材の表面から膨出されて正面視ドット形状に形成され、この研磨砥粒塊の上記バインダがスポンジの気孔に入り込むことによってその研磨砥粒塊と基材の表面との接合力が高められていると共に、上記基材の裏面は、その全体が、上記基材の吸水性に基づく吸水面として形成されていることを特徴とする研磨用具。
【請求項２】
上記基材が手に持つことのできるサイズを備えたポリビニルホルマール樹脂であり、かつ、その基材の厚さが、１〜３０ｍｍである請求項１に記載した研磨用具。
【請求項３】
上記研磨砥粒塊の正面視ドット形状が多角形である請求項１又は請求項２に記載した研磨用具。
【請求項４】
上記研磨砥粒が、ダイヤモンド、立方晶窒化ホウ素、アルミナ、炭化珪素、炭酸カルシウム、ケイ酸塩鉱物、酸化セリウム、酸化ジルコニウム、シリカ、種子粉体、メラミン樹脂、から選ばれる無機粒子又は有機粒子のうちの少なくとも１種類以上でなり、
上記バインダが、エポキシ樹脂、メラミン樹脂、フェノール樹脂、シリコーン樹脂から選ばれる熱硬化性樹脂、ポリスチレン系樹脂、エチレン酢酸ビニル樹脂、フッ素樹脂から選ばれる熱可塑性樹脂のうちの少なくとも１種類以上からなる請求項１ないし請求項３のいずれか１項に記載した研磨用具。
【請求項５】
上記研磨砥粒が、モース硬度２〜２．５のケイ酸塩鉱物の１種であるカオリンの粒子である請求項４に記載した研磨用具。
【請求項６】
上記研磨砥粒塊が、３０〜７０ｗｔ％の研磨砥粒を含む請求項５に記載した研磨用具。
【請求項７】
上記研磨砥粒塊の数が、４〜１２個／ｃｍ２である請求項１ないし請求項６のいずれか１項に記載した研磨用具。
【請求項８】
基材の表面に散在された多数の研磨砥粒塊の全体の表面積が、基材表面積の３０〜８０％である請求項１ないし請求項７のいずれか１項に記載した研磨用具。
【請求項９】
上記研磨砥粒塊が、上記研磨砥粒と共に金属粒子を含んでいる請求項１ないし請求項５のいずれか１項に記載した研磨用具。
【請求項１０】
上記金属粒子が、銅粒子及び錫粒子から選ばれた１種類以上からなる請求項９に記載した研磨用具。
【請求項１１】
基材の表面に散在された多数の研磨砥粒塊の全体の表面積が、基材表面積の８０〜９０％である請求項９又は請求項１０に記載した研磨用具。
【請求項１２】
個々の上記研磨砥粒塊の最大サイズが１〜１．５ｍｍである請求項９ないし請求項１１のいずれか１項に記載した研磨用具。
【請求項１３】
上記研磨砥粒塊の数が、５０個／ｃｍ２以上である請求項９ないし請求項１２のいずれか１項に記載した研磨用具。            
【請求項１４】
上記研磨砥粒塊が、５〜５０ｗｔ％の研磨砥粒を含む請求項９ないし請求項１３のいずれか１項に記載した研磨用具。
【発明の詳細な説明】
【技術分野】
【０００１】
本発明は、研磨用具、特にスポンジのような樹脂発泡体の表面に、研磨砥粒を保持させてなる研磨用具に関する。さらに詳しくは、清掃研磨面に付着した汚れなどの夾雑物を、水を供給しながら除去するのに適した研磨用具に関する。
【背景技術】
【０００２】
家庭内のキッチンシンク、バス、トイレなどの設備や備品、自動車や電車やバスなどの車両窓ガラス、その他陶磁器などに付着した汚れを除去することに用いることのできる研磨用具が従来より種々提案されている（たとえば、特許文献１、特許文献２、特許文献３、特許文献４）。
【０００３】
上掲の各特許文献のうち、特許文献１によると、手で持ちやすい大きさの吸水性のない独立気泡型スポンジと、吸水性のあるシート状の連続気孔型スポンジと、微粒子の砥材を付着させた研磨布紙シートと、をこの順に重ねて一体化させたクリーニング用具が提案されている。また、この特許文献１では、研磨布紙シートが通水用の多数の孔又はスリットを備えること、砥材にダイヤモンドの微粒子を用いること、などについても言及されている。そして、このクリーニング用具によると、独立気泡型スポンジを手に持ち、研磨布紙シートに水をつけて清掃対象面に擦り付けると、研磨布紙シート上の砥材で研磨対象面（清掃研磨面）が研磨されて汚れが落ち、連続気孔型スポンジのクッション作用により清掃研磨面を損傷する危険が少なく、連続気孔型スポンジの保水作用によって、清掃研磨作業を連続的に行う場合でも水をつけ直す回数が少なくて済む、とされている。さらに、連続気孔型スポンジの多数の孔又はスリットを通して連続気孔型スポンジと清掃研磨面との間で水が行き来するので、連続気孔型スポンジの保水性が十分に生かされる、とも説明されている。
【０００４】
特許文献２には、手で持ちやすいサイズにカットした独立気泡型スポンジの表面に研磨布紙シートを貼着一体化したガラス等のクリーニング用具が提案されている。そして、このものによると、研磨布紙シートによって水に濡れたガラス表面（清掃研磨面）を研磨すると、ガラス表面に付着して結晶化した金属元素等の汚れが除去される、とされている。また、このクリーニング用具の反対側のスポンジ面をガラス表面に押し付けてガラス表面の水分を掻き取ったり、ガラス表面の水分を薄い水膜にして乾きやすい状態にすることができる、とされている。
【０００５】
特許文献３には、研磨効果を持つ微粒子を単独で又は結合材と共にスポンジに固定させた研磨材入りスポンジからなる洗浄材が提案されている。この洗浄材によると、使用中に被洗浄物に接触している表層の微粒子だけが洗浄に作用し、被洗浄物に接触していないスポンジ内部からの脱落により余分な微粒子が発生することがないので、微粒子による洗浄効果を保ちながら、洗浄後の微粒子による汚染を回避することができる、とされている。また、スポンジには、連続あるいは独立した気孔を内部に有するポリビニルアセタール系スポンジが用いられ、微粒子には酸化セリウムが採用されている。
【０００６】
特許文献４には、アルミノシリケート研磨材粒子を固着させた不織布でなる研磨材料を、スポンジ基材に接着することによって構成した研磨材料についての記載がある。
【先行技術文献】
【特許文献】
【０００７】
【特許文献１】実用新案登録第３１６６００９号公報
【特許文献２】特開平６−１５４１２７号公報
【特許文献３】特開平１０−１３０６３４号公報
【特許文献４】特開２００５−２０６６７５号公報
【発明の概要】
【発明が解決しようとする課題】
【０００８】
上掲の各特許文献によって提案されている研磨用具のうち、特許文献１、同文献２、同文献４に記載されているものは、布紙や不織布といったシート体の一面全体に研磨材としての微粒子を満遍無く一様に散在させている点で共通し、また、微粒子を満遍無く散在させたシート体をスポンジでなる基材の片面の全体又は略全体に貼着させているという点でも共通している。また、スポンジでなる基材に含ませた水を清掃研磨面へ補給しながら、研磨材の微粒子を散在させた上記シート体の一面で清掃研磨面を擦るという作業を通じて、その清掃研磨面を清掃研磨するという点でも共通している。
【０００９】
これに対し、特許文献３によって提案されている研磨用具は、基材としてのスポンジの表層部分及び内層部分に研磨効果を持つ微粒子を固定させている、という点で、特許文献１、同文献２、同文献４に記載されているものとは相違している。その反面で、基材としてのスポンジの一面では、そのスポンジの表層部分に固定されている微粒子が一面全体に亘って露出していて、そのようなスポンジの一面で清掃研磨面を擦ることによって、その清掃研磨面を清掃研磨するという点では、特許文献１、同文献２、同文献４に記載されているものと共通しているということが云える。
【００１０】
しかしながら、特許文献１、同文献２、同文献３及び同文献４に共通する清掃研磨作用、すなわち、研磨材の微粒子が散在しているシート体又はスポンジの一面で清掃研磨面を擦るという作業を通じて発揮される清掃研磨作用では、汚れの掻取り作用が個々の極小の微粒子だけによって発揮されるに過ぎないため、十分な掻取り作用が発揮されずに汚れが清掃研磨面に残りやすかったり、脱落した微粒子が作業後の清掃研磨面に残留しやすかったりするという問題があった。
【００１１】
また、ガラスなどの清掃研磨面に微粒子を擦り付けて清掃研磨するときには、清掃研磨面に十分な量の水分を常時供給することが、清掃研磨面の傷付きを抑制したり汚れを効率よく除去したりする上で有効である。しかしながら、特許文献１、同文献２、同文献３及び同文献４のように、シート体やスポンジの一面に微粒子を一様に散在させてあると、シート体やスポンジの表面に存在している通水孔が微粒子によって塞がれてしまうことになる。特に、清掃研磨作用を高めるためにシート体やスポンジの一面に微粒子を高密度で散在させたものでは、シート体やスポンジの表面に存在している通水孔の大部分が微粒子によって塞がれてしまうことなるので、シート体やスポンジから清掃研磨面に十分な量の水分が連続的に供給されにくくなり、清掃研磨面が傷付きやすくなったり汚れが除去されにくくなったりする懸念がある。
【００１２】
さらに、作業後に清掃研磨面に残った水分を除去することに関して、特許文献２のように、独立気泡のスポンジ面を清掃研磨面に押し付けて水分を掻き取ったり、清掃研磨面の水分を薄い水膜にして乾きやすい状態にする、というものでは、水分が乾いたときに、水分中に不可避的に残留した汚れや微粒子がどうしても清掃研磨面に残ってしまうことになる。この点を解決するためには、吸水性に富む布や不織布を別途用いて、清掃研磨面に残った水分を拭き取って除去するという作業を行うことが必要になる。
【００１３】
本発明は以上の状況を改善することを意図してなされたものであって、対象物の清掃研磨面に十分な量の水分を常時供給しながら清掃研磨作業を行うことができ、しかも、研磨作用を発揮する微粒子だけでなく、微粒子の塊によって清掃研磨面に付着した汚れなどの夾雑物を除去することができる研磨用具を提供することを目的とする。
【００１４】
また、本発明は、金属粒子の作用によって耐用寿命（ライフ）を向上させることのできる研磨用具を提供することを目的とする。
【課題を解決するための手段】
【００１５】
本発明に係る研磨用具は、吸水性を有する基材と、この基材に固定されてその基材の表面に間隔を隔てて散在する多数の研磨砥粒塊と、を備えている。そして、上記基材は、気孔径が３０〜２００μｍであり、気孔率が８０〜９５％である連続気孔型のポリビニルホルマール樹脂のスポンジでなり、個々の上記研磨砥粒塊がバインダによって結合された多数の研磨砥粒の集合体でなり、その研磨砥粒塊が上記基材の表面から膨出されて正面視ドット形状に形成され、この研磨砥粒塊の上記バインダがスポンジの気孔に入り込むことによってその研磨砥粒塊と基材の表面との接合力が高められていると共に、上記基材の裏面は、その全体が、上記基材の吸水性に基づく吸水面として形成されている。
【００１６】
この構成を備えた研磨用具では、基材の吸水性により、その基材に水分を含ませることが可能であり、しかも、水分を基材から清掃研磨面に常時供給させながら清掃研磨作業を行うことができる。特に、多数の研磨砥粒塊の相互間に位置している基材の気孔から十分な量の水分を供給させることができる。そのため、清掃研磨面に供給される水分によって研磨時に発生する摩擦熱が冷却されるという作用が発揮されるだけでなく、水分が潤滑剤として作用して研磨用具を清掃研磨面でスムーズに動かしやすくなり、さらに、研磨時に発生するスラッジが連続的に洗い流される。また、研磨後には、基材の裏面の全体によって形成されている吸水面を用いて清掃研磨面に残った水分を吸収させたり、水分と共に残留した汚れなどの夾雑物や研磨で発生したスラッジを取り除いたりすることができるので、清掃研磨面に夾雑物やスラッジを含む水が残ったまま放置されるという事態を抑制することが可能になる。清掃研磨面への水分の常時供給作用や摩擦熱の冷却作用、水分による潤滑作用、スラッジの連続的な洗い流し作用、研磨後の水分吸収作用などの上記作用は、基材として、骨格構造によって連続気孔を形成している素材を採用することによって顕著に発揮されることが判っている。
【００１７】
また、上記構成の研磨用具では、基材を構成しているポリビニルホルマール樹脂で作られた連続気孔型スポンジの気孔に、研磨砥粒塊のバインダが入り込むことによる錨効果（アンカリング）によって、研磨砥粒塊と基材の表面との接合力が高められている。そして、連続気孔型スポンジの気孔径が３０μｍよりも小さいと、気孔にバインダが入り込みにくくなってそれだけ結合力が弱まるおそれがある。逆に、連続気孔型スポンジの気孔径が２００μｍよりも大きいと、研磨砥粒塊の塗布効率が低下してドット形状の研磨砥粒塊を形成しにくくなる。連続気孔型スポンジの気孔径が３０〜２００μｍの範囲に収まっていると、塗布効率の低下をきたすことなく上記錨効果による接合力が高まるようになり、研磨時に研磨砥粒塊が脱落するという事態が起こりにくくなる。
【００１８】
さらに、気孔率が８０％よりも少ないと、基材の弾力性や保水性が低くなりすぎ使用感が損なわれ、気孔率が９５％よりも多いと、耐久性や研磨砥粒の塗布性が低下する。気孔率が８０〜９５％の範囲に収まっていると、適度の弾力性や保水性が得られ、耐久性や研磨砥粒の塗布性の低下も抑制される。気孔率は、乾燥機で十分に乾燥させた直方体の上記基材を乾式自動密度計によって測定し、その基材の見掛け体積と真体積とから次式（１）によって算出される値である。
気孔率（％）＝〔（見掛け体積−真体積）／見掛け体積〕×１００・・・（１）
【００１９】
特に、この研磨用具では、基材の表面に間隔を隔てて多数の研磨砥粒塊が散在していて、個々の上記研磨砥粒塊がバインダによって結合された多数の研磨砥粒の集合体でなり、その研磨砥粒塊が基材の表面から膨出されて正面視ドット形状に形成されていることにより、清掃研磨面に付着している汚れや夾雑物を除去する作用が、微細な研磨砥粒によって発揮されるだけでなく、微細な研磨砥粒の集合体でなる研磨砥粒塊によっても発揮されるので、汚れなどの夾雑物や研磨で発生したスラッジの除去作用が高度に発揮され、併せて、研磨砥粒が基材から脱落するという事態が抑制されるという優れた作用が発揮されることになる。なお、基材の表面に散在している多数の研磨砥粒塊は、研磨用具の研磨層を形成している。
【００２０】
本発明では、上記基材が手に持つことのできるサイズを備えた柔軟なポリビニルホルマール樹脂であり、かつ、その基材の厚さが、１〜３０ｍｍである、という構成を採用することが可能である。ここで、基材としてのポリビニルホルマール樹脂に、骨格構造によって連続気孔を形成しているものを採用することが特に好ましいが、本発明では、基材が、骨格構造によって連続気孔を形成しているポリビニルホルマール樹脂であることに限定されるものではない。上記構成であれば、作業者が基材を手で掴んで清掃研磨作業を容易に行うことができることは勿論、基材を電動ツール（オービタルサンダー）に取り付けて研磨作業を行うことも可能である。さらに、基材がポリビニルホルマール樹脂であるので、基材に一定の剛性を付与して容易に屈曲しない状態にしたり、基材に柔軟性を付与して容易に変形する状態にしたりすることが可能であり、後者の場合には、研磨用具を、複雑な形状を有する清掃研磨面に容易に馴染ませて清掃研磨作業を行うことができ、狭い場所であっても作業を容易に行うことができるだけでなく、作業中には、基材の表面に固定されている研磨砥粒塊を清掃研磨面に一様に接触させて研磨することが可能になるという利点がある。特に、基材の厚さが１〜３０ｍｍであって、基材が柔軟性を備えていると、基材の屈曲柔軟性が十分に発揮され、清掃研磨面形状に基材が好適に追従する。
【００２１】
本発明の研磨用具では、上記研磨砥粒塊の正面視ドット形状が円形又は多角形である、という構成を採用することが可能である。研磨砥粒塊の正面視ドット形状には、正円形、楕円形、長円形といった円形、三角形、四角形、菱形、星形といった多角形が含まれる。特に、菱形や星形を選択しておくと、その形状自体に備わっている先尖り部のエッジによって、対象物の表目に付着している汚れなどの夾雑物の掻取り作用が良好に発揮されるので、それだけ清掃研磨効率が向上する。
【００２２】
本発明の研磨用具では、上記研磨砥粒が、ダイヤモンド、立方晶窒化ホウ素、アルミナ、炭化珪素、炭酸カルシウム、ケイ酸塩鉱物、酸化セリウム、酸化ジルコニウム、シリカ、種子粉体、メラミン樹脂、から選ばれる無機粒子又は有機粒子のうちの少なくとも１種類以上でなり、上記バインダが、エポキシ樹脂、メラミン樹脂、フェノール樹脂、シリコーン樹脂から選ばれる熱硬化性樹脂、ポリスチレン系樹脂、エチレン酢酸ビニル樹脂、フッ素樹脂から選ばれる熱可塑性樹脂のうちの少なくとも１種類以上からなる、という構成を採用することが可能である。ここで、ケイ酸塩鉱物にはカオリンが含まれる。
【００２３】
特に、研磨砥粒として、モース硬度２〜２．５のケイ酸塩鉱物の１種であるカオリンの粒子を用いると、カオリン粒子自体の自己崩壊性が都合よく発揮される。そのため、研磨時に研磨砥粒が清掃研磨面を傷付けてスクラッチを入れるということが抑制される。また、カオリンは他の研磨砥粒に比べて比重が小さいためにバインダ中に分散しやすく、研磨砥粒塊のドットをスクリーン印刷で形成する工程においても砥粒の沈降が生じにくい。その結果、組成の安定した研磨砥粒塊を形成しやすく、そのことが、研磨性能の安定性を向上させることに役立つ。
【００２４】
本発明では、上記研磨砥粒塊が、３０〜７０ｗｔ％の研磨砥粒を含んでいることが望ましい。ここで、３０〜７０ｗｔ％は、研磨砥粒にカオリンを選定した場合の数値範囲を示したものであって、研磨砥粒塊に対する研磨砥粒の重量百分率を意味している。この場合、研磨砥粒が、３０ｗｔ％より少ないと研磨力が不足しがちになり、７０ｗｔ％よりも多いと研磨砥粒塊が脆くなって研磨中に研磨砥粒塊の破片が発生しやすくなり、十分な研磨力や研磨持続力が得られにくくなる。研磨砥粒が３０〜７０ｗｔ％の範囲に収まっていると、研磨中に研磨砥粒塊が崩壊してその破片が発生したりすることが少なくなり、十分な研磨力や研磨持続力が得られる。
【００２５】
本発明の研磨用具では、上記研磨砥粒塊の数が、４〜１２個／ｃｍ２であることが望ましい。研磨砥粒塊の数が４個／ｃｍ２より少ないと、基材を屈曲させた場合に研磨砥粒塊そのものにひび割れを生じる可能性が大きくなる。また、研磨砥粒塊の数が１２個／ｃｍ２より多いと、研磨砥粒塊の配列密度が細かくなりすぎ、研磨砥粒塊をドット形状に形成することが困難になる。研磨砥粒塊の数を、４〜１２個／ｃｍ２の範囲に収めると、基材が屈曲しても研磨砥粒にひび割れが生じにくく、しかも、研磨砥粒塊を容易にドット形状に形成することが可能である。なお、研磨砥粒塊のドットの幅寸法（Ｌ）と高さ（Ｄ）との比（Ｌ／Ｄ）は、０．１〜１の範囲が好ましい。Ｌ／Ｄが０．１より小さいと研磨砥粒塊が形崩れしやすく、１より大きいと研磨安定性が損なわれやすい。Ｌ／Ｄのさらに好ましい範囲は０．２〜０．５である。
【００２６】
本発明の研磨用具では、基材の表面に散在された多数の研磨砥粒塊の全体の表面積が、基材表面積の３０〜８０％であることが望ましい。多数の研磨砥粒塊の全体の表面積が基材表面積の３０％よりも少ないと、十分な研磨効率が得られず、８０％よりも多いと、研磨砥粒塊自体が破壊しやすくなり、基材の屈曲性が阻害されやすくなる。多数の研磨砥粒塊の全体の表面積が基材表面積の３０〜８０％の範囲に収まっていると、研磨砥粒塊が破壊しにくく、基材の屈曲耐久性も向上する。
【００２７】
本発明の研磨用具では、上記研磨砥粒塊が、上記研磨砥粒と共に金属粒子を含んでいてもよい。研磨砥粒塊に含まれる金属粒子は、フィラーや骨材としての作用を発揮して研磨砥粒塊の強度を高めることに役立つだけでなく、軟質の金属粒子を採用することによって、研磨作業時に研磨砥粒塊の表面で金属粒子が圧潰延伸してその研磨砥粒塊を覆う金属面を形成し、その金属面に研磨砥粒が担持されて研磨作用を発揮ものと推測される。そのため、研磨作業に伴う研磨砥粒の消失が抑制され、当該研磨用具の耐用寿命（ライフ）が向上する。この作用は、上記金属粒子が、銅粒子及び錫粒子から選ばれた１種類以上からなる、という構成を採用することによって顕著に発揮される。
【００２８】
上記研磨砥粒塊が上記研磨砥粒と共に金属粒子を含んでいる本発明の研磨用具では、基材の表面に散在された多数の研磨砥粒塊の全体の表面積が基材表面積の８０％よりも少ないと、十分なライフ向上効果が得られず、９０％よりも多いと、研磨砥粒塊自体が破壊しやすくなり、基材１の屈曲性が阻害されやすくなる。多数の研磨砥粒塊の全体の表面積が基材表面積の８０〜９０％の範囲に収まっていると、ライフ向上効果が得やすくなり、基材の屈曲耐久性も向上する。
【００２９】
上記研磨砥粒塊が上記研磨砥粒と共に金属粒子を含んでいる本発明の研磨用具では、個々の上記研磨砥粒塊の最大サイズが１〜１．５ｍｍであることが望ましい。このことは、ドット形状の研磨砥粒塊を形成することを技術的に容易にすることに役立つ。なお、個々の上記研磨砥粒塊の最大サイズは、１〜１．５ｍｍの範囲内でできるだけ細かい形状であることが望ましい。
【００３０】
上記研磨砥粒塊が上記研磨砥粒と共に金属粒子を含んでいる本発明の研磨用具では、上記研磨砥粒塊の数が、５０個／ｃｍ２以上であることが望ましい。この研磨砥粒塊の数は、上記した研磨砥粒塊の最大サイズに応じて自ずと設定される。
【００３１】
上記研磨砥粒塊が上記研磨砥粒と共に金属粒子を含んでいる本発明の研磨用具では、上記研磨砥粒塊が、５〜５０ｗｔ％の研磨砥粒を含んでいることが望ましい。ここで、研磨砥粒が５ｗｔ％より少ないと研磨力が不足しがちになり、５０ｗｔ％よりも多いと研磨砥粒塊が脆くなって研磨中に研磨砥粒塊の破片が発生しやすくなり、十分な研磨力や研磨持続力が得られにくくなる。研磨砥粒が５〜５０ｗｔ％の範囲に収まっていると、金属粒子が含まれているとしても、研磨中に研磨砥粒塊が崩壊してその破片が発生したりすることが少なくなり、十分な研磨力や研磨持続力が得られる。
【発明の効果】
【００３２】
以上説明したように、本発明に係る研磨用具は、吸水性を有する連続気孔型スポンジでなる基材に水分を含ませた後、多数の研磨砥粒塊の相互間に位置している基材の連続気孔の開口から十分な量の水分を清掃研磨面に常時供給させながら清掃研磨作業を行うことができるので、清掃研磨面の温度上昇を抑制しながら研磨用具を清掃研磨面でスムーズに動かすことができる。その上、研磨時に発生する研磨砥粒塊の破片や研磨砥粒などを含むスラッジを連続的に洗い流すことが可能になり、研磨後には、基材の吸水面を用いて清掃研磨面に残った水分を、その水分に含まれている汚れなどの夾雑物や研磨砥粒塊の破片などを含むスラッジと共に吸収させて容易に取り除くことが可能である。そのため、研磨用具を繰り返し頻繁に水に浸けたり、別途用意した布や不織布で残った水分を拭き取ったりする作業を行わずに、清掃研磨作業を容易にかつ迅速に行うことが可能になる。
【００３３】
また、本発明に係る研磨用具では、基材の表面に間隔を隔てて散在する個々の研磨砥粒塊が、基材の表面から膨出されて正面視ドット形状に形成され、かつ、バインダによって結合された多数の研磨砥粒の集合体でなるので、清掃研磨面に付着している汚れなどの夾雑物を除去する作用が向上し、研磨砥粒から基材が脱落して清掃研磨面に残るという事態も抑制される。
【００３４】
特に、基材が手に持つことのできるサイズを備えた柔軟なポリビニルホルマール樹脂又は人工皮革から選ばれ、かつ、その基材の厚さが、１〜３０ｍｍである、という構成を採用しておくと、研磨用具を、複雑な形状を有する清掃研磨面に容易に馴染ませて清掃研磨作業を容易に行うことができるだけでなく、狭い場所であっても作業を容易に行うことができるようになる。
【００３５】
さらに、本発明の研磨用具は、基材としての連続気孔型スポンジの表面に一定のパターンで研磨砥粒塊をスクリーン印刷するという簡単な工程を経て製作することができ、その製作工程中に基材に通水孔を形成したりする必要もないので安価に提供することができるという効果も奏される。
【００３６】
また、本発明では、研磨砥粒塊が、研磨砥粒と共に金属粒子を含んでいるという構成を採用する場合において、銅粒子や錫粒子といった軟質の金属粒子を採用すると、研磨作業時に、軟質の金属粒子が研磨砥粒塊を覆う金属面を形成し、その金属面に研磨砥粒が担持されるようになる。そのため、研磨作業に伴う研磨砥粒の消失が抑制され、当該研磨用具の耐用寿命（ライフ）が向上するという卓越した効果が発揮される。
【図面の簡単な説明】
【００３７】
【図１】本発明に係る研磨用具を説明的に示した斜視図である。
【図２】研磨砥粒塊の配列パターンと平面視形状とを例示した説明図である。
【図３】図２の要部の拡大図である。
【図４】研磨砥粒塊の側面視形状を示した説明図である。
【図５】研磨砥粒塊の他の側面視形状を示した説明図である。
【図６】研磨用具を説明的に示した側面図である。
【図７】研磨砥粒塊の他の配列パターンと他の平面視形状とを例示した説明図である。
【図８】研磨砥粒塊のさらに他の配列パターンとさらに他の平面視形状とを例示した説明図である。
【発明を実施するための形態】
【００３８】
図１は本発明に係る研磨用具を説明的に示した斜視図、図２は研磨砥粒塊の配列パターンと平面視形状とを例示した説明図、図３は図２の要部の拡大図、図４は研磨砥粒塊の側面視形状を示した説明図、図５は研磨砥粒塊の他の側面視形状を示した説明図、図６は研磨用具を説明的に示した側面図、図７は研磨砥粒塊の他の配列パターンと他の平面視形状とを例示した説明図、図８は研磨砥粒塊のさらに他の配列パターンとさらに他の平面視形状とを例示した説明図である。
【００３９】
本発明に係る研磨用具は、図１のように、基材１の表面に多数の研磨砥粒塊２を散在させた配列で固定させてなり、研磨砥粒塊２は相互に間隔を隔てて配置されていて、その研磨砥粒塊２の相互間では基材１の表面が露出している。
【００４０】
基材１には、ポリビニルホルマール（ＰＶＦＭ）でなる硬質又は柔軟な連続気孔型スポンジが採用されていて、その正面視形状は図２のように正面視矩形に形成されている。基材１は清掃研磨を行う作業者が手に持つことのできるサイズを備えている。この種の基材１は、それ自体に備わっている連続気孔が毛細管現象による吸収性を発揮するので、基材１を水に浸けると、その基材１が水分を吸収する。水分の吸収は、基材１の表面や裏面、側面などの外面で開口している連続気孔に対して行われる。また、その柔軟性を利用して基材１を絞ったり押し付けたりして圧縮すると、基材１に吸収されている基材１の表面又は裏面で開口している連続気孔から水分が外部に絞り出される。したがって、この実施形態に係る基材１の裏面や側面は、吸水面１２，１３（図１又は図６参照）として作用する。
【００４１】
図６に説明的に示したように、個々の研磨砥粒塊２は、バインダ２２によって結合された多数の研磨砥粒２１の集合体でなる。
【００４２】
研磨用具の製作手順の一例を次に説明する。連続気孔型スポンジでなる基材１の表面に、多数の透孔を散在させたマスキングシートを重ね合わせ、その上から研磨砥粒２１を含むバインダ２２をスクリーン印刷する。この工程を行うと、正面視ドット形状の研磨砥粒塊２が、基材１の表面の多数の箇所で固定される。こうして基材１に固定された研磨砥粒塊２は、図４又は図５のように基材１の表面から膨出している。図４に示した研磨砥粒塊２は側面視ドーム形状を呈するように形成され、図５に示した研磨砥粒塊２は側面視矩形状を呈するように形成されているけれども、研磨砥粒塊２の側面視形状はこれらに限定されない。また、研磨砥粒塊２の正面視ドット形状は、図２又は図３のように正円形であっても、図７又は図８のように菱形であってもよい。また、その他の楕円形、長円形であっても、星形や矩形などの多角形であってもよい。さらに、種々のドット形状の研磨砥粒塊を混在させても、異なる大きさのドット形状の研磨砥粒塊を混在させてもよい。また、研磨砥粒塊２の正面視ドット形状は、図２や図７のように全体に亘って研磨砥粒を含むものであっても、図８のように中央部に空所２３を有するものであってもよい。
【００４３】
基材１の表面に固定されている研磨砥粒塊２のバインダ２２は、基材１の表面で開口している連続気孔の内部に侵入して基材１と接合している。そのため、錨効果（アンカリング効果）によって研磨砥粒塊２が基材１に強固に一体化している。
【００４４】
研磨砥粒塊２には、研磨砥粒２１と共に、銅粒子や錫粒子などの比較的軟質の金属粒子を含ませることも可能である。
【００４５】
研磨砥粒塊２は基材１の表面だけに形成されていて、裏面には形成されていない。そのため、基材１の表面では、その連続気孔の開口が相隣接する研磨砥粒塊２の相互間に位置し、基材１の裏面では、その連続気孔の開口が裏面の全体に亘って満遍なく存在している。研磨砥粒塊２は、基材１の表面にランダムに散在していても、一定の配列パターンに従って散在していてもよい。たとえば、図２の事例では、研磨砥粒塊２が縦横に千鳥配列されている。また、図７や図８の事例では、研磨砥粒塊２が一定の規則に従って規則正しく配列されている。
【００４６】
以上のように構成された研磨用具で清掃研磨面を清掃研磨するときには、たとえば、作業者が基材１を手で掴み、基材１の表面の研磨砥粒塊２を清掃研磨面に接触させて擦り合わせる。この場合に、事前に研磨用具全体を水に浸けて基材１に水分を吸収させておく。
【００４７】
このような清掃研磨作業を行うと、清掃研磨中には、基材１の連続気孔の開口から水分が清掃研磨面に常時供給される。そのため、清掃研磨面で発生する摩擦熱が冷却されるだけでなく、水分が潤滑剤として作用して研磨用具が清掃研磨面上でスムーズに動くようになる。その上、清掃研磨中に発生するスラッジ、具体的には清掃研磨面に付着した汚れなどの夾雑物や研磨砥粒塊２から出た研磨砥粒などが連続的に洗い流される。また、清掃研磨作業が終了したときには、基材１の吸水面１２，１３を清掃研磨面に押し付けたり清掃研磨面上で動かしたりすると、基材１に残留水分が吸収される。そのため、別途に布や不織布を用いて残留水分を拭き取ったりするという手間がかからない。残留水分を基材１に吸収させて拭き取ると、その残留水分に含まれている汚れなどの夾雑物や研磨砥粒塊２から出た破片や研磨砥粒なども同時に除去される。
【００４８】
研磨清掃作業では、研磨砥粒塊２に含まれる研磨砥粒の微粒子だけでなく、研磨砥粒塊２自体も清掃研磨面に付着した汚れなどの夾雑物を掻き取って除去することに役立つ。特に、この実施形態の研磨用具では、個々の研磨砥粒塊２がバインダ２２によって結合された多数の研磨砥粒２１の集合体でなるので、微細な研磨砥粒によって夾雑物を掻き取る場合に比べて優れた除去作用が得られる。特に、研磨砥粒塊２が図７や図８のような正面視菱形のドット形状に形成されていると、正面視菱形の先尖り部が夾雑物を掻き取るために除去作用が格段に向上する。また、清掃研磨面への水分の供給は、基材１の表面で相隣接する研磨砥粒塊２の相互間で開口している連続気孔を通じて行われる。そのため、研磨砥粒塊２にじゃまされずに十分な量の水分が常時供給される。
【００４９】
この実施形態の研磨用具では、基材１と研磨砥粒塊２の固定が、上記した錨効果によって強固に結合されているので、清掃研磨作業中に研磨砥粒塊２が基材１から脱落したり、研磨砥粒塊２の形状が崩れて研磨砥粒が大量に発生するという事態は起こりにくい。したがって、上記した夾雑物の除去作用が効率よく行われるだけでなく、残留水分中に含まれる研磨砥粒も最低限度に抑えられる。
【００５０】
上記した研磨用具において、その正面視形状を矩形に形成する場合には、基材１が手に持つことのできるサイズを備えていて、その基材１の厚さが１〜３０ｍｍであることが望まれる。基材１がこの範囲の厚さであれば、作業者が基材１を手で掴んで清掃研磨作業を容易に行うことができることは勿論、ＰＶＦＭ樹脂の柔軟性を活用して複雑な形状を有する清掃研磨面を無理なく清掃研磨することが可能になる。また、狭い場所での清掃研磨作業を容易に行うことにも役立つ。なお、基材１をオービタルサンダーと呼ばれる回転機械に取り付けて研磨作業を行うことも可能である。ここで、基材１の厚さを、特に５〜２０ｍｍに定めておくと、複雑な形状を有する清掃研磨面を楽に清掃研磨したり、狭い場所での清掃研磨作業を楽に無理なく行ったりすることができるという作用が顕著に発揮される。
【００５１】
研磨砥粒塊２に含まれる研磨砥粒２１には、ダイヤモンド、立方晶窒化ホウ素、アルミナ、炭化珪素、炭酸カルシウム、ケイ酸塩鉱物、酸化セリウム、酸化ジルコニウム、シリカ、種子粉体、メラミン樹脂、から選ばれる無機粒子又は有機粒子のうちの少なくとも１種類以上を用いることができる。すなわち、これらの無機粒子又は有機粒子を単独で用いても、異なる種類の無機粒子又は有機粒子を組み合わせて用いてもよい。研磨砥粒２１は清掃研磨面の硬度に応じて適宜適切な無機粒子又は有機粒子を選択すべきであり、そのようにすることによって、清掃研磨面の傷付きなどを防ぐことが可能になる。
【００５２】
研磨砥粒塊２に、研磨砥粒２１に金属粒子を含ませる場合には、金属粒子として、銅粒子や錫粒子を単独で、又は、両者を混ぜて含ませることが可能である。
【００５３】
研磨砥粒２１として、モース硬度２〜２．５のケイ酸塩鉱物の１種であるカオリンの粒子を選択すると、次に説明する利点が得られる。すなわち、カオリン粒子はそれ自体が自己崩壊性を備えている。そのため、清掃研磨作業中に研磨砥粒塊２が崩れて研磨砥粒（カオリン粒子）２１が清掃研磨面上へ流出しても、研磨砥粒２１の自己崩壊性によってその研磨砥粒が微細な粉体に変化してしまうので、清掃研磨面を傷付けてスクラッチを入れるということが抑制される。また、カオリンは他の研磨砥粒に比べて比重が小さいためにバインダ中に分散しやすいため、組成の安定した研磨砥粒塊を形成しやすく、そのことが、研磨性能の安定性を向上させることに役立つ。
【００５４】
また、研磨砥粒塊２に研磨砥粒２１と共に金属粒子を含ませると、研磨作業時に、軟質の金属粒子が研磨砥粒塊２を覆う金属面を形成し、その金属面に研磨砥粒２１が担持されるようになる。そのため、研磨作業に伴う研磨砥粒２１の消失が抑制され、当該研磨用具の耐用寿命（ライフ）が向上すると考えられる。
【００５５】
研磨砥粒塊２に含まれるバインダ２２には、エポキシ樹脂、メラミン樹脂、フェノール樹脂、シリコーン樹脂から選ばれる熱硬化性樹脂、ポリスチレン系樹脂、エチレン酢酸ビニル樹脂、フッ素樹脂から選ばれる熱可塑性樹脂のうちの少なくとも１種類以上を用いることができる。これらの熱硬化性樹脂や熱可塑性樹脂をバインダ２２に採用して研磨砥粒２１を混ぜ込むと、場合によっては、研磨砥粒塊２の内部に気泡が閉じ込められてしまうことがある。しかし、そのように気泡が閉じ込められていても、その気泡が清掃研磨作業に悪影響を及ぼすことはない。なお、図６には研磨砥粒塊２に閉じ込められた気泡を符合２４で説明的に示してある。
【００５６】
個々の研磨砥粒塊２は、研磨砥粒塊２に対する重量百分率で、３０〜７０ｗｔ％の研磨砥粒２１を含んでいることが望ましい。研磨砥粒２１の含有量が３０ｗｔ％より少ないと研磨力が不足しがちになり、７０ｗｔ％よりも多いと研磨砥粒塊２が脆くなって清掃研磨中に研磨砥粒塊の破片が発生しやすくなり、十分な研磨力や研磨持続力が得られにくくなる。研磨砥粒が３０〜７０ｗｔ％の範囲に収まっていると、清掃研磨中に研磨砥粒塊が崩壊してその破片が発生したりすることが少なくなり、十分な研磨力や研磨持続力が得られる。この作用は、特に、研磨砥粒が４０〜６０ｗｔ％であるときに顕著に発揮される。
【００５７】
また、基材１の表面に固定された多数の研磨砥粒塊２の全体の表面積は、研磨砥粒塊２が金属粒子を含んでいない場合には、基材１の表面積の３０〜８０％であることが望ましい。研磨砥粒塊２の全体の表面積が、基材１の表面積の３０％よりも少ないと十分な研磨効率が得られず、８０％よりも多いと基材１からの水分の供給率が低くなりすぎたり、基材１の屈曲性や耐久性が悪くなったりする。多数の研磨砥粒塊２の全体の表面積が基材１の表面積の３０〜８０％の範囲に収まっていると、十分な量の水分を清掃研磨面に常時供給させながら高い研磨効率を維持させることが可能になる。この作用は、多数の研磨砥粒塊２の全体の表面積が基材１の表面積の５０〜６０％である場合に顕著に発揮される。
【００５８】
研磨砥粒塊２が金属粒子を含んでいる場合には、基材１の表面に散在された多数の研磨砥粒塊２の全体の表面積が、基材表面積の８０〜９０％であることが望ましい。多数の研磨砥粒塊２の全体の表面積が基材表面積の８０％よりも少ないと、十分なライフ向上効果が得られず、９０％よりも多いと、研磨砥粒塊自体が破壊しやすくなり、基材１の屈曲性が阻害されやすくなる。多数の研磨砥粒塊の全体の表面積が基材表面積の十分なライフ向上効果が得られず、９０％よりも多いと、研磨砥粒塊自体が破壊しやすくなり、基材１の屈曲性が阻害されやすくなる。多数の研磨砥粒塊の全体の表面積が基材表面積の８０〜９０％の範囲に収まっていると、ライフ向上効果が得やすくなり、基材の屈曲耐久性も向上する。
【００５９】
基材１としてのＰＶＦＭ樹脂でなる連続気孔型スポンジの気孔径は３０〜２００μｍであることが望ましい。気孔径が３０μｍよりも小さいと、気孔にバインダ２２が入り込みにくくなってそれだけ結合力が弱まるおそれがある。気孔径が２００μｍよりも大きいと、連続気孔に入り込むバインダ２２の量が多くなりすぎて塗布効率が低下し、ドット形状の研磨砥粒塊２を形成しにくくなる。気孔径が３０〜２００μｍの範囲に収まっていると、塗布効率の低下をきたすことなく上記した錨効果による接合力が高まり、清掃研磨作業中に研磨砥粒塊２が脱落するという事態が起こりにくくなる。この作用は、気孔径が６０〜１３０μｍである場合に顕著に発揮される。
【００６０】
基材１としてのＰＶＦＭ樹脂でなる連続気孔型スポンジの気孔率は８０〜９５％であることが望ましい。気孔率は、上記した式（１）によって算出される値である。気孔率が８０％よりも少ないと、基材１の弾力性や保水性が低くなりすぎて使用感が損なわれ、気孔率が９５％よりも多いと、耐久性や研磨砥粒の塗布性が低下する。気孔率が８９〜９１％の範囲に収まっていると、適度の弾力性や保水性が得られ、耐久性や研磨砥粒の塗布性の低下も抑制される。
【００６１】
研磨砥粒塊２が金属粒子を含んでいない場合には、基材１の表面に固定される研磨砥粒塊２の数は４〜１２個／ｃｍ２であることが望ましい。研磨砥粒塊２の数が４個／ｃｍ２より少ないと、基材１を屈曲させた場合に研磨砥粒塊２そのものにひび割れを生じる可能性が大きくなる。また、研磨砥粒塊２の数が１２個／ｃｍ２より多いと、研磨砥粒塊２の配列密度が細かくなりすぎ、研磨砥粒塊２をドット形状に形成することが困難になる。研磨砥粒塊２の数を４〜１２個／ｃｍ２の範囲に収めると、基材１が屈曲しても研磨砥粒塊２にひび割れが生じにくく、しかも、研磨砥粒塊２を容易にドット形状に形成することが可能である。この作用は、研磨砥粒塊２の数が６〜８個／ｃｍ２である場合に顕著に発揮される。
【００６２】
研磨砥粒塊２が金属粒子を含んでいる場合には、上記研磨砥粒塊２の数が、５０個／ｃｍ２以上であることが望ましい。この研磨砥粒塊２の数は、研磨砥粒塊の最大サイズに応じて自ずと設定される。
【００６３】
研磨砥粒塊２が研磨砥粒と共に金属粒子を含んでいる場合には、研磨砥粒塊２が、５〜５０ｗｔ％の研磨砥粒を含んでいることが望ましい。研磨砥粒が５ｗｔ％より少ないと研磨力が不足しがちになり、５０ｗｔ％よりも多いと研磨砥粒塊が脆くなって研磨中に研磨砥粒塊の破片が発生しやすくなり、十分な研磨力や研磨持続力が得られにくくなる。研磨砥粒が５〜５０ｗｔ％の範囲に収まっていると、金属粒子が含まれているとしても、研磨中に研磨砥粒塊２が崩壊してその破片が発生したりすることが少なくなり、十分な研磨力や研磨持続力が得られる。この作用は、特に、研磨砥粒が５〜３０ｗｔ％であるときに顕著に発揮されることが判っている。
【実施例】
【００６４】
実施例１
エポキシ樹脂１０ｇ、硬化剤２ｇ、研磨砥粒としてカオリン１０ｇを混ぜ、ＰＶＦＭ樹脂のスポンジ（ＰＶＦＭスポンジ）でなる基材の表面に、基材の表面積に対するバインダの表面積（以下「砥石面積」と略する）が５０％になるように塗布した後、６０℃で乾燥固化させた。得られた研磨材でキッチンシンクを清掃研磨したところ、水の供給が少なくても汚れが良好に落ちた。
【００６５】
実施例２
エポキシ樹脂１０ｇ、硬化剤２ｇ、研磨砥粒としてカオリン１０ｇを混ぜ、ＰＶＦＭスポンジでなる基材の表面に、砥石面積が３０％になるように塗布した後、６０℃で乾燥固化させた。得られた研磨材でキッチンシンクを清掃研磨したところ、水の供給が少なくても汚れが良好に落ちた。
【００６６】
実施例３
エポキシ樹脂１０ｇ、硬化剤２ｇ、研磨砥粒として人工ダイヤモンド粒子４ｇ、さらに金属粒子として銅粒子６１ｇを混ぜ、ＰＶＦＭスポンジでなる基材の表面に、砥石面積が８０％になるように約１ｍｍφのドット状に形成させた後、６０℃で乾燥させ、さらに８０℃で反応させた。得られた研磨材で、スポンジ部に水を含ませた状態でうろこ状の汚れが付着したガラスを清掃研磨したところ、水の供給が少なくても汚れが良好に落ちた。
また、金属粒子によるライフ向上効果を検証するため、電動ツールに貼付のうえ、ガラス面を１．２５ｍ２／１５ｍｉｎにてトラバースしたところ、４ｍ２を処理した時点でも研磨砥粒塊は十分に残存していた。
【００６７】
実施例４
エポキシ樹脂１０ｇ、硬化剤２ｇ、研磨砥粒としてアルミナ粒子（♯２０００）を１２ｇ、さらに金属粒子として錫粒子４０ｇを混ぜ、ＰＶＦＭスポンジでなる基材の表面に、砥石面積が８０％になるように約１ｍｍφのドット状に形成させた後、６０℃で乾燥させ、さらに８０℃で反応させた。得られた研磨材で、スポンジ部に水を含ませた状態でキッチンシンクを清掃研磨したところ、水の供給が少なくても汚れが良好に落ちた。
【００６８】
比較例１
エポキシ樹脂１０ｇ、硬化剤２ｇ、研磨砥粒としてカオリン１０ｇを混ぜ、ＰＶＦＭスポンジでなる基材の表面に、砥石面積が１００％になるように塗布した後、６０℃で乾燥固化させた。得られた研磨材は屈曲性・耐久性がなく、折り曲げると研磨砥粒塊の表面にひび割れが生じる、などの不具合が発生した。細かい部分の研磨に不向きであった。
【００６９】
比較例２
エポキシ樹脂１０ｇ、硬化剤２ｇ、研磨砥粒としてカオリン１０ｇを混ぜ、ＰＶＦＭスポンジでなる基材の表面に、砥石面積が２０％になるように塗布した後、６０℃で乾燥固化させた。得られた研磨材の屈曲性・耐久性はあったが、研磨力（研磨性能）は実施例１と比較すると劣っていた。
【００７０】
比較例３
エポキシ樹脂１０ｇ、硬化剤２ｇ、研磨砥粒としてカオリン１０ｇを混ぜ、２５０μｍの気孔径を持ったＰＶＦＭスポンジでなる基材の表面に、砥石面積が５０％になるように塗布した後、６０℃で乾燥固化させた。得られた研磨材はドット高さが低く、研磨力（研磨性能）は実施例１と比較すると劣っていた。
【００７１】
比較例４
エポキシ樹脂１０ｇ、硬化剤２ｇ、研磨砥粒としてカオリン１０ｇを混ぜ、ウレタン独立気泡型スポンジでなる基材の表面に、砥石面積が５０％になるように塗布した後、６０℃で乾燥固化させた。得られた研磨材の研磨力（研磨性能）に問題はなかったが、清掃研磨面のスラッジの拭き取り性能が劣っていた。
【００７２】
比較例５
エポキシ樹脂１０ｇ、硬化剤２ｇ、研磨砥粒として人工ダイヤモンド粒子４ｇ、さらに実施例３の金属粒子に代えてゼオライトを混ぜ、ＰＶＦＭスポンジでなる基材の表面に、砥石面積が８０％になるように約１ｍｍφのドット状に形成させた後、６０℃で乾燥させ、さらに８０℃で反応させた。得られた研磨材で、スポンジ部に水を含ませた状態でうろこ状の汚れが付着したガラスを清掃研磨したところ、水の供給が少なくても汚れが良好に落ちた。
ただし、ライフ向上効果を検証するため、電動ツール（オービタルサンダー）に貼付のうえ、ガラス面を１．２５ｍ２／１５ｍｉｎにてトラバースしたところ、４ｍ２を処理した時点で研磨砥粒塊は磨滅消失した。
【００７３】
比較例６
エポキシ樹脂１０ｇ、硬化剤２ｇ、研磨砥粒としてアルミナ粒子（♯２０００）を１２ｇ、さらに金属粒子として錫粒子４０ｇを混ぜ、ＰＶＦＭスポンジでなる基材の表面に、砥石面積が１００％になるように塗布形成させた後、６０℃で乾燥させ、さらに８０℃で反応させた。得られた研磨材は屈曲性がなく、折り曲げると研磨材面にひび割れを生じるなどの不具合が発生した。
【００７４】
比較例７
エポキシ樹脂１０ｇ、硬化剤２ｇ、研磨砥粒としてアルミナ粒子（♯２０００）を１２ｇ、さらに金属粒子として錫粒子４０ｇを混ぜ、ＰＶＦＭスポンジでなる基材の表面に、砥石面積が２０％になるように塗布形成させた後、６０℃で乾燥させ、さらに８０℃で反応させた。得られた研磨材の屈曲性や耐久性はあったが、研磨力（研磨性能）は、実施例４に比べて劣っていた。
【００７５】
比較例８
エポキシ樹脂１０ｇ、硬化剤２ｇ、研磨砥粒として人工ダイヤモンド粒子４ｇ、さらに金属粒子として銅粒子６１ｇを混ぜ、２５０μｍの気孔径を備えたＰＶＦＭスポンジでなる基材の表面に、砥石面積が８０％になるように塗布形成させた後、６０℃で乾燥させ、さらに８０℃で反応させた。得られた研磨材は、ドット高さが低く、研磨力（研磨性能）は、実施例３に比べて劣っていた。
【００７６】
比較例９
エポキシ樹脂１０ｇ、硬化剤２ｇ、研磨砥粒として人工ダイヤモンド粒子４ｇ、さらに金属粒子として銅粒子６１ｇを混ぜ、ウレタン独立気泡型スポンジでなる基材の表面に、砥石面積が８０％になるように塗布形成させた後、６０℃で乾燥させ、さらに８０℃で反応させた。得られた研磨材は、研磨力（研磨性能）を有するものの、スポンジ基材との固着力が乏しく、ドット状の研磨砥粒塊が脱落しやすいほか、スポンジ部が吸水性を有していないことから清掃研磨面のスラッジの拭取り性能が劣っていた。
【００７７】
表１には、実施例１〜５、比較例１〜９についての研磨砥粒塊に含まれるエポキシ樹脂、硬化剤、研磨砥粒の含有量、金属粒子の含有量、砥石面積、基材の種類などを掲げ、表２には実施例１〜５、比較例１〜９についての評価結果を掲げた。
【００７８】
表１
┌────┬─────┬───┬───┬────┬────┬─────────┐
│        │エポキシ  │硬化剤│砥  粒│金属粒子│砥石面積│   基  材         │
│        │樹脂（ｇ）│（ｇ）│（ｇ）│ （ｇ） │ （％） │   （ｇ）         │
├────┼─────┼───┼───┼────┼────┼─────────┤
│実施例１│   １０   │  ２  │ １０ │   ０   │  ５０  │ＰＶＦＭスポンジ  │
│        │          │      │      │        │        │気孔径１００μｍ  │
├────┼─────┼───┼───┼────┼────┼─────────┤
│実施例２│   １０   │  ２  │ １０ │   ０   │  ３０  │ＰＶＦＭスポンジ  │
│        │          │      │      │        │        │気孔径１００μｍ  │
├────┼─────┼───┼───┼────┼────┼─────────┤
│実施例３│   １０   │  ２  │  ４  │  ６１  │  ８０  │ＰＶＦＭスポンジ  │
│        │          │      │      │        │        │気孔径１００μｍ  │
├────┼─────┼───┼───┼────┼────┼─────────┤
│実施例４│   １０   │  ２  │ １２ │  ４０  │  ８０  │ＰＶＦＭスポンジ  │
│        │          │      │      │        │        │気孔径１００μｍ  │
├────┼─────┼───┼───┼────┼────┼─────────┤
│比較例１│   １０   │  ２  │ １０ │   ０   │ １００ │ＰＶＦＭスポンジ  │
│        │          │      │      │        │        │気孔径１００μｍ  │
├────┼─────┼───┼───┼────┼────┼─────────┤
│比較例２│   １０   │  ２  │ １０ │   ０   │  ２０  │ＰＶＦＭスポンジ  │
│        │          │      │      │        │        │気孔径１００μｍ  │
├────┼─────┼───┼───┼────┼────┼─────────┤
│比較例３│   １０   │  ２  │ １０ │   ０   │  ５０  │ＰＶＦＭスポンジ  │
│        │          │      │      │        │        │気孔径２５０μｍ  │
├────┼─────┼───┼───┼────┼────┼─────────┤
│比較例４│   １０   │  ２  │ １０ │   ０   │  ５０  │ウレタン独立気泡  │
│        │          │      │      │        │        │型スポンジ        │
├────┼─────┼───┼───┼────┼────┼─────────┤
│比較例５│   １０   │  ２  │  ４  │   ０   │  ８０  │ＰＶＦＭスポンジ  │
│        │          │      │      │        │        │気孔径１００μｍ  │
├────┼─────┼───┼───┼────┼────┼─────────┤
│比較例６│   １０   │  ２  │ １２ │  ４０  │ １００ │ＰＶＦＭスポンジ  │
│        │          │      │      │        │        │気孔径１００μｍ  │
├────┼─────┼───┼───┼────┼────┼─────────┤
│比較例７│   １０   │  ２  │ １２ │  ４０  │  ２０  │ＰＶＦＭスポンジ  │
│        │          │      │      │        │        │気孔径１００μｍ  │
├────┼─────┼───┼───┼────┼────┼─────────┤
│比較例８│   １０   │  ２  │  ４  │  ６１  │  ８０  │ＰＶＦＭスポンジ  │
│        │          │      │      │        │        │気孔径２５０μｍ  │
├────┼─────┼───┼───┼────┼────┼─────────┤
│比較例９│   １０   │  ２  │  ４  │  ６１  │  ８０  │ウレタン独立気泡  │
│        │          │      │      │        │        │型スポンジ        │
└────┴─────┴───┴───┴────┴────┴─────────┘
表２
┌────┬────────────────────────────────┐
│        │                        評価結果                                │
├────┼────────────────────────────────┤
│実施例１│良好                                                            │
├────┼────────────────────────────────┤
│実施例２│良好                                                            │
├────┼────────────────────────────────┤
│実施例３│良好                                                            │
├────┼────────────────────────────────┤
│実施例４│良好                                                            │
├────┼────────────────────────────────┤
│比較例１│研磨砥粒塊に部分的ひび割れが発生。                              │
├────┼────────────────────────────────┤
│比較例２│研磨力が小さい。                                                │
├────┼────────────────────────────────┤
│比較例３│研磨砥粒塊をドット状に形成することが困難で研磨力が低い。        │
├────┼────────────────────────────────┤
│比較例４│研磨後のスラッジ洗浄が困難。                                    │
├────┼────────────────────────────────┤
│比較例５│研磨持続性能が劣る。                                            │
├────┼────────────────────────────────┤
│比較例６│研磨層にひび割れが発生した。                                    │
├────┼────────────────────────────────┤
│比較例７│研磨力が劣る。                                                  │
├────┼────────────────────────────────┤
│比較例８│ドット状の研磨砥粒塊を高く膨出させることが困難で、研磨力も劣る。│
├────┼────────────────────────────────┤
│比較例９│ドット状の研磨砥粒塊が剥離しやすい。スラッジ清掃性が劣る。      │
└────┴────────────────────────────────┘
【００７９】
本発明に係る研磨用具では、その用途に応じて研磨砥粒塊２の組成を変更しておくことも可能である。たとえば、研磨砥粒塊２が、研磨砥粒２１と共に金属粒子を含んでいる研磨用具において、鏡やガラスのうろこ状の水垢落しとしての用途には、基材１に、厚さ１０ｍｍ程度のポリビニルホルマール（ＰＶＦＭ）スポンジを採用し、そのＰＶＦＭスポンジの表面に、ダイヤモンド粒子（研磨粒子）と銅粒子（金属粒子）とエポキシ樹脂とを６：８３：１１の含有比率で含む研磨砥粒塊２を形成したものを用いることが可能である。この場合の研磨用具の縦横サイズは、たとえば７５ｘ４５ｍｍが適切である。また、ステンレスシンク周りの錆落しや水垢落しとしての用途には、基材１に、厚さ１０ｍｍ程度のＰＶＦＭスポンジを採用し、そのＰＶＦＭスポンジの表面に、アルミナ粒子（研磨粒子）と錫粒子（金属粒子）とエポキシ樹脂とを２０：６６：１４の含有比率で含む研磨砥粒塊２を形成したものを用いることが可能である。この場合の研磨用具の縦横サイズは、たとえば７５ｘ４５ｍｍが適切である。さらに、水道蛇口周りの水垢落し汚れ落しとしての用途には、基材１に、厚さ１．４ｍｍ程度の人工皮革を採用し、その人工皮革の表面に、アルミナ粒子（研磨粒子）と錫粒子（金属粒子）とエポキシ樹脂とを２０：６６：１４の含有比率で含む研磨砥粒塊２を形成したものを用いることが可能である。この場合の研磨用具の縦横サイズは、たとえば１２０ｘ４０ｍｍ程度の細長い帯状の形状を採用しておくことが適切である。基材１に人工皮革を用いた細長い帯状の研磨用具は、当該研磨用具の中間部を被研磨箇所に巻き付け状に重ねた状態で、その研磨用具の両端を手でつかんで往復移動させるといった作業を容易に行うことができる。
【符号の説明】
【００８０】
１  基材
２  研磨砥粒塊
１２  吸水面
２１  研磨砥粒
２２  バインダ
【図１】
0006017283.tif 000002
【図２】
0006017283.tif 000003
【図３】
0006017283.tif 000004
【図４】
0006017283.tif 000005
【図５】
0006017283.tif 000006
【図６】
0006017283.tif 000007
【図７】
0006017283.tif 000008
【図８】
0006017283.tif 000009